(57)【要約】      （修正有）【課題】環境負荷が小さく安定して製造することが可能であり、耐熱性や表面平滑性や耐薬品性等の優れた被膜を得ることができる、電着塗装法によるポリイミド被膜の製造方法を提供すること。【解決手段】ポリイミド前駆体溶液組成物を用い、電着塗装法によってポリイミド前駆体被膜を形成後、これをイミド化するポリイミド被膜の製造方法であって、ポリイミド前駆体溶液組成物が、ａ）下記一般式（１）で表されるポリアミド酸塩を含み、2014031445.tif 000019（一般式（１）中、Ａは４価の芳香族基もしくは脂肪族基であり、Ｂは２価の芳香族基もしくは脂肪族基であり、Ｘ１、Ｘ２は、いずれか一方または両方が塩基性化合物である。）ｂ）溶媒中のアミド系溶剤の含有量が５質量％以下である、ポリイミド被膜の製造方法。【選択図】なし【特許請求の範囲】
【請求項１】
ポリイミド前駆体溶液組成物を用い、電着塗装法によってポリイミド前駆体被膜を形成後、これをイミド化するポリイミド被膜の製造方法であって、
ポリイミド前駆体溶液組成物が、
ａ）下記一般式（１）で表されるポリアミド酸塩を含み、
【化１】
2014031445.tif 000015
（一般式（１）中、Ａは４価の芳香族基もしくは脂肪族基であり、Ｂは２価の芳香族基もしくは脂肪族基であり、Ｘ１、Ｘ２は、いずれか一方または両方が塩基性化合物である。）
ｂ）溶媒中のアミド系溶剤の含有量が５質量％以下である、
ことを特徴とするポリイミド被膜の製造方法。
【請求項２】
溶媒が、実質的に、アミド系溶剤を含有しないことを特徴とする請求項１記載のポリイミド被膜の製造方法。
【請求項３】
溶媒が、水、アルコール系溶剤、多価アルコール系溶剤、エーテル系溶剤、エステル系溶剤、ケトン系溶剤、カーボネート系溶剤のいずれかもしくは、これらを２種以上の組み合わせて用いることを特徴とする請求項１〜２いずれかに記載のポリイミド被膜の製造方法。
【請求項４】
溶媒の沸点が、２００℃以下であることを特徴とする請求項１〜３いずれかに記載のポリイミド被膜の製造方法。
【請求項５】
前記一般式（１）中のＡが、一般式（２）中記載の４価の芳香族基であることを特徴とする請求項１〜４いずれかに記載のポリイミド被膜の製造方法。
【化２】
2014031445.tif 000016
【請求項６】
前記一般式（１）中のＢが、一般式（３）記載の２価の芳香族基であることを特徴とする請求項１〜５いずれかに記載のポリイミド被膜の製造方法。
【化３】
2014031445.tif 000017
（一般式（３）中、Ｒ１〜Ｒ３はそれぞれ独立に水素、炭素数１〜３のアルキル基、ハロゲン基、水酸基、カルボキシル基であり、Ｒ４は、直接結合、エーテル基、アルキレン基、スルフィド基、スルホニル基、ケトン基である。）
【請求項７】
電着塗装法における印加電圧が、４００Ｖ以下であることを特徴とする請求項１〜６いずれかに記載のポリイミド被膜の製造方法。
【請求項８】
ａ）下記一般式（１）で表されるポリアミド酸塩を含み、
【化４】
2014031445.tif 000018
（一般式（１）中、Ａの成分として、４価の芳香族基もしくは脂肪族基であり、Ｂの成分として、２価の芳香族基もしくは脂肪族基であり、Ｘ１、Ｘ２は、いずれか一方または両方が塩基性化合物である。）
ｂ）溶媒中のアミド系溶剤の含有量が５質量％以下である、
ことを特徴とする電着塗料。
【発明の詳細な説明】
【技術分野】
【０００１】
本発明は、環境負荷が小さく安定して製造することが可能であり、耐熱性や表面平滑性や耐薬品性等の優れた被膜を得ることができる、電着塗装法によるポリイミド被膜の製造方法に関するものである。
【背景技術】
【０００２】
電着塗装とは、外部から印加される電圧により電荷をもった塗料樹脂が溶液中で電気泳動し、塗装面である電極での水の電気分解によるｐＨ変化により、塗装面上に塗料樹脂を凝集させる方法で膜を形成する塗装システムである。この塗装方法は、複雑な形状をした被塗装物の均一塗装を可能にする、優れたつきまわり性をはじめ、高い塗着効率、防食性の向上、塗装の自動化・省力化が容易であるなどの諸特性を有する、生産性の高い塗装システムである。
【０００３】
近年、マイクロエレクトロニクスの急速な発展に伴う素子の高密度化、機器の高集積化により、高機能樹脂絶縁材料の開発が要求されている。スーパーエンジニアリングプラスチックであるポリイミド樹脂はその優れた電気絶縁性、耐熱性、機械特性や耐溶剤性（耐薬品性）のためエレクトロニクスや航空宇宙産業などの分野において不可欠な材料となっている。
【０００４】
ポリイミド樹脂の電着塗装法は、複雑な形状をした導電性被塗装物上への塗膜形成が可能であることから、機能性被膜形成の手段として注目されている。近年、塗料の安定性など使いやすさの観点から、有機溶剤に可溶なポリイミドを用いた電着塗装が検討されている（特許文献１）。しかしながら、このポリイミドは、アミド系溶剤など特定の溶剤にしか分散できず、また得られる被膜は、耐溶剤性に劣るという問題があった。このような問題を解決するため、電着塗料に、有機溶剤に可溶なポリイミド、熱架橋ポリイミド、親水性カチオンポリマーを用い、電着塗装後、焼き付け処理をおこなうことで、被膜の耐溶剤性を改善する方法が見出されている（特許文献２）。しかしながら、この方法でもポリイミドは、アミド系溶剤など特定の溶剤を用いる方法でしか分散できず、依然として、十分な有機溶剤の低減には至らなかった。また、親水性カチオンポリマーを含むため、耐熱性に劣るという問題があった。これら有機溶剤に可溶なポリイミドは水に不溶なため、電着塗料として用いる場合、水分散に分散したコロイド溶液となる。このため、被膜に欠陥部が生じやすく、被膜の均一性を保証できるものではなかった。（特許文献３）
一方、耐熱性、耐溶剤性に優れるポリイミド被膜は、溶剤に不要なため、その前駆体であるポリアミド酸の段階で電着塗装をおこない、その後、高温処理によるポリアミド酸の脱水環化により、ポリイミド被膜が得られる（特許文献４〜６）。しかしながら、これらのポリイミド前駆体のポリアミド酸は、加水分解反応が生じやすく、塗料の保存安定性が低く、また、アミド系溶剤など特定の溶剤にしか溶解できず、近年、アミド系溶剤の環境負荷へ懸念が問題視されていた。
【０００５】
上述のとおり、電着塗装法でのポリイミド被膜の製造方法において、耐熱性、耐薬品性（耐溶剤性）、表面平滑性等の優れた被膜特性が発現可能で且つ、安定した製造が可能であり、環境負荷も小さい製造方法は、見出せていない。
【先行技術文献】
【特許文献】
【０００６】
【特許文献１】特開２００３−３２７９０５号公報
【特許文献２】特開２００３−２６８２３５号公報
【特許文献３】特開２００５−１８７９１４号公報
【特許文献４】特開昭６３−１１１１９９号公報
【特許文献５】特開平６−２５２００３号公報
【特許文献６】特開平９−１２４９７８号公報
【発明の概要】
【発明が解決しようとする課題】
【０００７】
本発明は、環境負荷が小さく安定して製造することが可能であり、耐熱性や表面平滑性や耐薬品性等の優れた被膜を得ることができる、電着塗装法によるポリイミド被膜の製造方法を提供することを目的とする。
【課題を解決するための手段】
【０００８】
１．ポリイミド前駆体溶液組成物を用い、電着塗装法によってポリイミド前駆体被膜を形成後、これをイミド化するポリイミド被膜の製造方法であって、
ポリイミド前駆体溶液組成物が、
ａ）下記一般式（１）で表されるポリアミド酸塩を含み、
【化１】
2014031445.tif 000002
（一般式（１）中、Ａは４価の芳香族基もしくは脂肪族基であり、Ｂは２価の芳香族基もしくは脂肪族基であり、Ｘ１、Ｘ２は、いずれか一方または両方が塩基性化合物である。）
ｂ）溶媒中のアミド系溶剤の含有量が５質量％以下である、
ことを特徴とするポリイミド被膜の製造方法。
【０００９】
２．溶媒が、実質的に、アミド系溶剤を含有しないことを特徴とする項１記載のポリイミド被膜の製造方法。
【００１０】
３．溶媒が、水、アルコール系溶剤、多価アルコール系溶剤、エーテル系溶剤、エステル系溶剤、ケトン系溶剤、カーボネート系溶剤のいずれかもしくは、これらを２種以上の組み合わせて用いることを特徴とする項１〜２いずれかに記載のポリイミド被膜の製造方法。
【００１１】
４．溶媒の沸点が、２００℃以下であることを特徴とする項１〜３いずれかに記載のポリイミド被膜の製造方法。
【００１２】
５．前記一般式（１）中のＡが、一般式（２）中記載の４価の芳香族基であることを特徴とする項１〜４いずれかに記載のポリイミド被膜の製造方法。
【化２】
2014031445.tif 000003
【００１３】
６．前記一般式（１）中のＢが、一般式（３）記載の２価の芳香族基であることを特徴とする項１〜５いずれかに記載のポリイミド被膜の製造方法。
【化３】
2014031445.tif 000004
（一般式（３）中、Ｒ１〜Ｒ３はそれぞれ独立に水素、炭素数１〜３のアルキル基、ハロゲン基、水酸基、カルボキシル基であり、Ｒ４は、直接結合、エーテル基、アルキレン基、スルフィド基、スルホニル基、ケトン基である。）
【００１４】
７．電着塗装法における印加電圧が、４００Ｖ以下であることを特徴とする項１〜６いずれかに記載のポリイミド被膜の製造方法。
【００１５】
８．ａ）下記一般式（１）で表されるポリアミド酸塩を含み、
【化４】
2014031445.tif 000005
（一般式（１）中、Ａの成分として、４価の芳香族基もしくは脂肪族基であり、Ｂの成分として、２価の芳香族基もしくは脂肪族基であり、Ｘ１、Ｘ２は、いずれか一方または両方が塩基性化合物である。）
ｂ）溶媒中のアミド系溶剤の含有量が５質量％以下である、
ことを特徴とする電着塗料。
【発明の効果】
【００１６】
本発明のポリイミド被膜の製造方法は、安定した製造が可能であり、環境負荷も小さい。さらに本発明により得られるポリイミド被膜は、耐熱性、耐薬品性、表面平滑性等に優れることから、電子回路基板の絶縁層、コンデンサ絶縁膜、ＭＥＭＳ用絶縁層、電線被覆材、燃料電池部材、金属の防錆膜、耐熱塗料、耐熱コーティング、金属／樹脂接合のプライマー、研磨パットのコーティング、摺動部品のコーティングなどとして好適に用いることができる。
【図面の簡単な説明】
【００１７】
【図１】ハロセル試験に用いた電着浴の例である。
【発明を実施するための形態】
【００１８】
本発明で用いるポリイミド前駆体は、特に限定されるわけではないが、ポリアミック酸やポリイソイミド及び、これらとポリイミドの組合せで得られる共重合体（ランダム、ブロック、グラフト共重合体）や混合物、複合物など、何らかの化学反応を伴い、ポリイミド被膜を生成することが可能であるポリイミドの前駆体（化合物、混合物、複合物）である。
【００１９】
本発明では、ポリイミド前駆体としてポリアミド酸塩を用いるのが好適である。ポリアミド酸塩とは、ポリアミド酸分子構造中のカルボン酸が塩基性化合物と中和塩を形成した構造であり、例えば、下記一般式（１）で表すことができる。
【化５】
2014031445.tif 000006
（一般式（１）中、Ａは４価の芳香族基もしくは脂肪族基であり、Ｂは２価の芳香族基もしくは脂肪族基であり、Ｘ１、Ｘ２は、いずれか一方または両方が塩基性化合物である。）
【００２０】
一般式（１）中のＡは、テトラカルボン酸類の４つのカルボン酸基を除いた４価基であり、特に制限されないが、ポリイミドに用いる公知のテトラカルボン酸類を好適に用いることができる。その中でも、４価の芳香族基もしくは脂肪族基が好ましく、４価の芳香族基もしくは脂環族基がより好ましく、４価の芳香族基が特に好ましい。４価の芳香族基もしくは脂肪族基は、好ましくは９５モル％以上、より好ましくは９７モル％以上、特に好ましくは９８モル％以上含まれる。Ａとして、芳香族基もしくは脂肪族基を用いることで、耐溶剤性に優れるため好ましく、芳香族基もしくは脂環族基を用いることで、耐熱性に優れるため、より好ましい。
【００２１】
特に、一般式（１）中のＡは、一般式（２）中記載の４価の芳香族基を有するものが好ましく、より好ましくは、４価のビフェニル構造、４価のオキシジベンゼンである。これらの４価の芳香族基を有するポリアミド酸では、加水分解が抑制されるため、電着塗料とした場合の保存安定性に優れ、安定した連続電着塗装を可能にする。
【化６】
2014031445.tif 000007
【００２２】
一般式（１）中のＢは、ジアミン類の２つのアミン基を除いた２価基であり、特に制限されないが、ポリイミドに用いる公知のジアミン類を好適に用いることができる。その中でも、２価の芳香族基もしくは脂肪族基が好ましく、２価の芳香族基もしくは脂環族基がより好ましく、２価の芳香族基が特に好ましい。２価の芳香族基もしくは脂肪族基は、好ましくは９５モル％以上、より好ましくは９７モル％以上、特に好ましくは９８モル％以上含まれる。Ｂとして、芳香族基もしくは脂肪族基を用いることで、耐溶剤性に優れるため好ましく、芳香族基もしくは脂環族基を用いることで、耐熱性に優れるため、より好ましい。
【００２３】
特に、一般式（１）中のＢは、一般式（３）記載の２価の芳香族基であることが好ましい。
【化７】
2014031445.tif 000008
（一般式（３）中、Ｒ１〜Ｒ３はそれぞれ独立に水素、炭素数１〜３のアルキル基、ハロゲン基、カルボキシル基、水酸基であり、Ｒ４は、直接結合、エーテル基、アルキレン基、スルフィド基、スルホニル基、ケトン基である。）
【００２４】
また、ポリアミド酸組成物の製造方法の観点から、２５℃における水に対する溶解度が０．１ｇ／Ｌ以上であるジアミン類があることが特に好ましい。このようなジアミンを用いることで、後記のｉｉ）の製造方法を可能し、実質的にアミド系溶剤を使用せずに、水、アルコール類、多価アルコール類など環境負荷の少ない溶媒を用い、均一なポリイミド前駆体組成物を得ることができる。そのような芳香族ジアミン成分としては、例えば、ｐ−フェニレンジアミン（２５℃における水に対する溶解度は１２０ｇ／Ｌ、以下同様）、ｍ−フェニレンジアミン（７７ｇ／Ｌ）、４，４’−ジアミノジフェニルエーテル（０．１９ｇ／Ｌ）、３，４’−ジアミノジフェニルエーテル（０．２４ｇ／Ｌ）、４，４’−ジアミノジフェニルメタン（０．５４ｇ／Ｌ）、２，４−トルエンジアミン（６２ｇ／Ｌ）、３，３’−ジヒドロキシ−４，４’−ジアミノビフェニル（１．３ｇ／Ｌ）、ビス（４−アミノ−３−カルボキシフェニル）メタン（２００ｇ／Ｌ）、２，４−ＴＤＡ：２，４−ジアミノトルエン（６２ｇ／Ｌ）などを例示できるが、水溶性が高く、且つ得られるポリイミドの結晶性が高くて優れた特性を得ることができるので、ｐ−フェニレンジアミン、ｍ−フェニレンジアミン、４，４’−ジアミノジフェニルエーテル、３，４’−ジアミノジフェニルエーテル、及びそれらの混合物が好ましく、さらにｐ−フェニレンジアミン、４，４’−ジアミノジフェニルエーテル、及びそれらの混合物がより好ましい。
なお、２５℃おける水に対する溶解度は、当該物質が、２５℃の水１Ｌ（リットル）に溶解する限界量（ｇ）を意味する。この値は、ケミカル・アブストラクトなどのデータベースに基づいた検索サービスとして知られるＳｃｉＦｉｎｄｅｒ（登録商標）によって容易に検索することもできる。ここでは、種々の条件下での溶解度のうち、Ａｄｖａｎｃｅｄ  Ｃｈｅｍｉｓｔｒｙ  Ｄｅｖｅｌｏｐｍｅｎｔ（ＡＣＤ／Ｌａｂｓ）Ｓｏｆｔｗａｒｅ  Ｖ１１．０２（Ｃｏｐｙｒｉｇｈｔ  １９９４−２０１１  ＡＣＤ／Ｌａｂｓ）によって算出されたｐＨが７における値を採用した。
【００２５】
一般式（１）中、Ｘ１、Ｘ２にあたる塩基性化合物は、特に限定されないが、アミン化合物、アルカリ金属、アルカリ土類金属が好ましく、より好ましくは、アミン化合物であり、更に好ましくは、イミダゾール化合物または３級アミン化合物である。イミダゾール化合物としては、例えば、１，２−ジメチルイミダゾール、２−エチル−４−メチルイミダゾール、４−エチル−２−メチルイミダゾール、及び１−メチル−４−エチルイミダゾールなどが挙げられ、３級アミン化合物としては、例えば、トリエチレンジアミン、トリメチルアミン、トリエチルアミン、Ｎ，Ｎ，Ｎ’，Ｎ”，Ｎ”−ペンタメチルジエチレントリアミン、Ｎ，Ｎ，Ｎ’，Ｎ’−テトラメチルプロパンジアミン、１，４−ジメチルピペラジン、１，４−ジエチルピペラジン、Ｎ，Ｎ−ジメチルシクロヘキシルアミン、エチレンジアミン四酢酸、Ｎ，Ｎ−ジメチルアミノエタノール、トリエタノールアミン、Ｎ−ジメチルベンジルアミン、Ｎ−メチルモルホリン等が挙げられるが、特に１，２−ジメチルイミダゾール、トリエチレンジアミン、トリエチルアミン、Ｎ，Ｎ−ジメチルアミノエタノール、Ｎ−メチルモルホリンが好ましい。これらは、単独で用いても２種以上を混合しても用いてもよい。これらの塩基性化合物を用いることにより、ポリイミド前駆体が、水、アルコール類、多価アルコール類など環境負荷の少ない溶媒に溶けるようになり、また、イミド化反応の触媒となるため、低温焼成が可能となる。
【００２６】
また、一般式（１）で示されるポリアミド酸分子構造の中に占めるカルボン酸塩構造の割合としては、ポリアミド酸に含まれるカルボン酸の官能基総モル数に対し、カルボン酸塩として存在する官能基モル数の比（カルボン酸塩として存在する官能基モル数／ポリアミド酸に含まれるカルボン酸の官能基総モル数）として、０．３以上、好ましくは０．５以上、より好ましくは０．８以上である。０．３以上とすることによって、ポリイミド前駆体が、水、アルコール類、多価アルコール類など環境負荷の少ない溶媒に溶けるようになり、アミド類などの溶媒の添加を少なくでき、更には無くすことができるので好ましい。さらに必要に応じで、電着塗料の溶液安定性を改善する目的で、塩基性化合物を過剰に添加することが可能であり、ポリアミド酸に含まれるカルボン酸の官能基総モル数に対し、好ましくは３．０モル当量以下、より好ましくは２．０モル当量以下、特に好ましくは１．５モル当量以下である。この官能基の比率（もしくは塩基性化合物の添加量）は、使用する塩基化合物の添加量（モル数）により、調整可能であり、また、中和滴定、ＮＭＲ測定、ＦＴ−ＩＲ測定、ガスクロマトグラフィーなど公知の分析方法により、その比率や含有量を求めることができる。
【００２７】
一般式（１）で表されるポリアミド酸塩は、有機溶剤への溶解性に優れるため、ポリイミド前駆体溶液組成物中に含まれる溶剤として、低沸点の有機溶剤を用いることが可能である。溶媒の沸点として、２００℃以下が好ましく、より好ましくは１９０℃以下、さらに好ましくは１５０℃以下である。特に好ましくは１２０℃以下且つ１００℃以上である。低沸点の溶媒を用いることで、電着塗装後の熱処理工程の温度を下げることが可能となる。
【００２８】
また、一般式（１）で表されるポリアミド酸塩は、水への溶解性にも優れるため、電着塗料中の水の含有率を上げることが可能であり、溶媒もしくは揮発成分中に水が５０質量％以上、好ましくは７５質量％以上、より好ましくは、８０質量％以上含まれる。
【００２９】
本発明で用いるポリイミド前駆体溶液組成物中に含まれる溶剤としては、例えば、水、Ｎ，Ｎ−ジメチルホルムアミド、Ｎ，Ｎ−ジメチルアセトアミド、Ｎ−メチル−２−ピロリドンなどのアミド系溶媒、メタノール、エタノール、プロパノール、ブタノールなどのアルコール系溶媒、エチレングリコール、ジエチレングリコール、トリエチレングリコール、グリセリン、プロピレングリコール、ジプロピレングリコール、メチルプロパンジオールなどの多価アルコール系溶媒、ジメチルエーテル、ジエチルエーテル、ジプロピルエーテル、ジブチルエーテル、テトラヒドロフラン、ジエチレングリコール、ジエチレングリコールジメチルエーテル、トリエチレングリコールなどのエーテル系溶媒、酢酸ブチル、酢酸エチル、酢酸イソブチル、プロピレングリコールメチルアセテート、エチルセロソルブ、プチルセロソルブ、２−メチルセロソルブアセテート、エチルセロソルブアセテート、ブチルセロソルブアセテート、γ−ブチロラクトン、γ−バレロラクトン、δ−バレロラクトン、γ−カプロラクトン、ε−カプロラクトン、α−メチル−γ−ブチロラクトンなどのエステル系溶媒、アセトン、メチルエチルケトン、メチルイソブチルケトン、ジイソブチルケトン、シクロペンタノン、シクロへキサノン、アセトフェノン等のケトン系溶媒、ジエチルカーボネート、プロピレンカーボネート等のカーボネート系溶媒、ヘキサン、ヘプタン、オクタン、ベンゼン、トルエン、キシレン等の炭化水素系溶媒、フェノール、ｍ−クレゾール、ｐ−クレゾール、３−クロロフェノール、４−クロロフェノール等のフェノール系溶媒、その他、１，３−ジメチル−２−イミダゾリジノン、ジメチルスルホオキシド、スルホラン、ジメチルスターペン、ミネラルスピリット、石油ナフサ系溶媒などが挙げられる。
【００３０】
しかし、用いる溶剤については、揮発した場合の環境負荷の観点から、Ｎ，Ｎ−ジメチルホルムアミド、Ｎ，Ｎ−ジメチルアセトアミド、Ｎ−メチル−２−ピロリドンなどのアミド結合を有するアミド系溶媒の含有量が、５質量％以下であり、実質的にアミド系溶剤を含有しないことが好ましい。ここでの実質的にアミド系溶剤を含有しないとは、アミド系溶剤の含有率が、好ましくは３質量％以下、より好ましくは１質量％以下、更に好ましくは、０．５質量％以下、特に好ましくは、０．１質量％以下である。環境負荷を低減するため、アミド系溶剤は、５質量％以下であることが好ましい。また、さらに環境負荷を低減するという観点から、フェノール系溶剤を含まないことが好ましい。なお、電着塗料中に含まれるアミド系溶剤、その他溶剤の含有量は、ガスクロマトグラフィーや、Ｈ−ＮＭＲ、ＦＴ−ＩＲなど既存の分析方法を用いて、定量できる。
【００３１】
本発明において、ポリイミド前駆体溶液組成物中に含まれる溶剤としては、水、アルコール系溶剤、多価アルコール系溶剤、エーテル系溶剤、エステル系溶剤、ケトン系溶剤、カーボネート系溶剤のいずれかもしくは、これらを２種以上の組み合わせて用いることが好ましく、水、アルコール系溶媒、多価アルコール系溶媒のいずれかもしくは、これらを２種以上の組み合わせて用いることがより好ましく、水を用いるのが特に好ましい。これら溶媒を使用することで、環境負荷の大きい化合物の排出を低減できる。さらに、アルコール系溶媒、多価アルコール系溶媒、特に水を用いることで、ポリイミド前駆体組成物の電気伝導率を高くすることが可能となり、低い電圧で電着塗装を可能とするため、生産性に優れる。
【００３２】
一般式（１）で表されるポリアミド酸塩を含むポリイミド前駆体溶液組成物は、例えば、以下の方法で製造することができる。
ｉ）溶媒にジアミンを溶解させ、この溶液にテトラカルボン酸二無水物を、攪拌しながら徐々に添加し、さらに、温度０〜１００℃の範囲で攪拌してポリアミド酸を得た後、塩基性化合物を添加する方法。
ｉｉ）あらかじめ、溶媒に塩基性化合物とジアミンを溶解させ、この溶液にテトラカルボン酸二無水物を、攪拌しながら徐々に添加し、さらに、温度０〜１００℃の範囲で攪拌する方法。
特に、ｉｉ）の製造方法は、直接、分子構造の中にカルボン酸塩構造を含むポリアミド酸が合成されるため、溶剤性に優れ、環境負荷の小さい、水、アルコール系溶媒、多価アルコール系溶媒などの溶媒を用いて製造できるため、好ましい。
【００３３】
本発明の電着塗料は、一般式（１）で表されるポリアミド酸塩を含み、使用する溶媒中のアミド系溶剤の含有量が５質量％以下であることを特徴とする。特に、Ｎ，Ｎ−ジメチルホルムアミド、Ｎ，Ｎ−ジメチルアセトアミド、Ｎ−メチル−２−ピロリドンなどのアミド結合を有するアミド系溶剤の含有量が、５質量％以下であり、実質的にアミド系溶剤を含有しないことが好ましい。ここでの実質的にアミド系溶剤を含有しないとは、アミド系溶剤の含有率が、好ましくは３質量％以下、より好ましくは１質量％以下、更に好ましくは、０．５質量％以下、特に好ましくは、０．１質量％以下である。本発明の電着塗料は前述のポリイミド前駆体溶液組成物と同様にして、あるいは、上記で得られたポリイミド前駆体溶液組成物に、水、有機溶剤（例えば、前述の有機溶剤）を添加して製造することができる。
【００３４】
本発明の電着塗料は、必要に応じて、さらに、触媒（例えば、アミン化合物、イミダゾール化合物）、化学イミド化剤（例えば、無水酢酸などの酸無水物や、ピリジン、イソキノリンなどのアミン化合物）、硬化性樹脂（例えば、熱架橋性ポリイミド、エポキシ樹脂、アクリル樹脂、ウレタン樹脂）、酸化防止剤（フェノール系、リン系酸化防止剤）、光安定剤（例えば、ヒンダードアミン系安定剤）、帯電防止剤（例えば、界面活性剤、カーボン、金属酸化物）、可塑剤（例えば、エステル系可塑剤、エポキシ化植物油）、油溶性溶媒（例えば、１−アセトナフトン、アセトフェノン、ベンジルアセトン、メチルアセトフェノン、ジメチルアセトフェノン、プロピオフェノン、バレロフェノン、アニソール、安息香酸メチル、安息香酸ベンジル）、防錆剤（例えば、亜鉛化合物，鉛化合物、ジフェニルアミンなど、アジピン酸、エタノールアミンおよびモノエタノールアミン、エチレングリコールモノエチルエーテル，トリメチルアミン、ノニルフェノール、ヘキサメチレンジアミン，ペンタエリスリトールなど、ジシクロヘキシルアンモニュームナイトライト、ジイソプロピルアンモニュームナイトライトおよびこれらの混合物など、ジシクロヘキシルアンモニュームのカプレート、ラウレート、カーボネートなど、ベンゾトリアゾールおよびアルキルベンゾトリアゾールなど、アミン塩類，低級脂肪酸およびこれらの塩類など。）、フィラー（例えば、シリカ、アルミナなどの絶縁性フィラー、カーボン、金属粒子などの導電性フィラー、アルミナ、窒化ホウ素、窒化ケイ素などの高熱伝導性フィラー、チタン酸バリウムなどの誘電体フィラー、）、染料、顔料、シランカップリング剤、チタンカップリング剤、難燃材（例えば、臭素系難燃剤、リン系難燃剤、酸化アンチモン、水酸化アルミニウム。）、消泡剤（例えば、シリコーン系消泡剤、アクリル系消泡剤、フッ素系消泡材）、レベリング剤（例えば、シリコーン系レベリング剤、アクリル系レベリング剤）、平滑化剤（例えば、ベンジルアルコール、２−フェニルエチルアルコール、４−メチルベンジルアルコール、４−メトキシベンジルアルコール、４−クロルベンジルアルコール、４−ニトロベンジルアルコール、フェノキシ−２−エタノール、シンナミルアルコール、フルフリルアルコールおよびナフチルカルビノールポリエチレングリコール、クマリン、２−ブチン−１，４−ジオール、２−プロピン−１−オール、３−フェニルプロピオン酸）、レオロジーコントロール剤（流動制御目的の添加剤）、剥離剤、界面活性剤（例えば、アニオン性界面活性剤、カチオン性界面活性剤、両性界面活性剤、ノニオン性界面活性剤）、金属石鹸（例えば、ステアリン酸、ラウリン酸、リシノール酸、オクチル酸などの脂肪酸と、リチウム、マグネシウム、カルシウム、バリウム、亜鉛などの金属との塩）、支持電解質（例えば、アルカリ金属のハロゲン化物や硝酸塩など、テトラアルキルアンモニウムの過塩素酸塩やテトラフルオロホウ酸など強酸との塩）などを添加することができる。
【００３５】
本発明の電着塗料の固形分濃度は、特に限定されないが、実施例記載の方法で求められるものであり、好ましくは１〜５０質量％、より好ましくは３〜４５質量％、さらに好ましくは５〜４０質量％である。固形分濃度が１質量％未満では、電着塗装の生産性が十分でない場合があり、５０質量％を超えると、溶液の流動性が劣るため製造安定性に問題が生じる場合がある。
【００３６】
本発明の電着塗料の溶液粘度は、特に限定されないが、実施例記載の方法で求められるものであり、好ましくは０．００１〜１００Ｐａ・ｓ、より好ましくは０．０１〜５０Ｐａ・ｓ、さらに好ましくは０．０１〜１０Ｐａ・ｓである。溶液粘度をこの範囲とすることによって、製膜性に優れ、安定した製造が可能となる。溶液粘度は固形分濃度、並びに、ポリイミド前駆体の対数粘度および分子量を調整することにより所望の範囲に設定できる。
【００３７】
本発明の電着塗料で用いるポリイミド前駆体（分子構造にカルボン酸塩構造を含むポリアミド酸、ポリアミド酸等）の対数粘度は、特に限定されないが、実施例記載の方法で求められるものであり、０．２以上、好ましくは０．４以上、より好ましくは０．６以上、さらに好ましくは０．８以上、特に好ましくは１．０以上が好適である。また、ポリイミド前駆体のＧＰＣで求められる重量平均分子量は、１，０００〜１,０００，０００、好ましくは、５，０００〜５００，０００である。これら対数粘度および分子量は、用いるテトラカルボン酸成分とジアミン成分のモル比を調整することで任意に設定できる。
【００３８】
本発明の電着塗料は、特に限定されないが、均一な溶液であることが好ましい。電着塗料として、均一な溶液を用いることで、均一な被膜が形成できる。なお、ここでの均一な溶液とは、懸濁液ではない（コロイド等の相分離構造を有しない）ことを意味し、濁度（ＪＩＳ  Ｋ０１０１）等を用いて、分析可能である。
【００３９】
本発明の電着塗料は、特に限定されないが、電気伝導度が１０００μＳ／ｃｍ以上であることが好ましい。特に本発明の電着塗料では、水の含有率が高くできることから、電気伝導度を容易に高くすることができる。電気伝導度が高いと、低い電圧で電着塗装を可能とするため、生産性に優れる。
【００４０】
本発明の電着塗料は、特に限定されないが、水素イオン指数（ｐＨ）が、６以上、好ましくは７〜９、より好ましくは、７〜８．５である。この範囲の水素イオン指数であると、塗料の保存安定性にすぐれるため、好ましい。
【００４１】
本発明の電着塗料は、特に限定されないが、保存安定性に優れることが好ましい。保存安定性は、温度０℃〜５０℃で、好ましくは１日以上、より好ましくは１ヶ月以上精置した場合でも、析出、沈殿等の異常が確認されない。
【００４２】
本発明のポリイミド被膜の製造方法は、特に限定されないが、公知のアニオン電着塗装の方法を採用することができる。即ち、本発明のポリイミド前駆体組成物を温度５〜５０℃に調整して、導電性被塗物を浸漬し、印可する電圧としては、好ましくは４００Ｖ以下、より好ましくは１.６〜２００Ｖ、更に好ましくは１.６〜１００Ｖ、特に好ましくは、１.６〜５０Ｖであり、通電時間は３０秒〜１０分間、好ましくは１〜５分間の条件で、導電性被塗装物の表面に被膜を形成させる。経済面や、発生ガスの抑制、被膜の平滑性といった観点から、印可する電圧としては、好ましくは１.６〜５０Ｖ、より好ましくは１.６〜３０Ｖ、特に好ましくは１.６〜１０Ｖである。また、電着塗装後、必要に応じて、水洗、乾燥、熱処理することで、平滑で密着性のよい塗膜を形成できる。
【００４３】
一例として、図１に示すハルセル試験法を用いた電着塗装を行う場合について以下に説明する。図１において、ハルセル１は断面が台形の形状をした箱型の電解槽である。このハルセルの内部に、電着塗料２（ポリイミド前駆体組成物）を入れる。さらに、ハルセル１ 内部の電着塗料２は窒素等の不活性ガスの吹き込み、又はスターラーによって撹拌することもでき、温度制御装置等（図中に示していない。）を設けることができる。
上記ハルセル試験装置で、電着塗料２を入れたハルセル１に通電すると、ハルセルのアノード面３とカソード面４が平行になっておらず、アノード面３がカソード面４に対して傾斜しているため、電着を行うとカソード面４に近い方のアノード面３の部分に流入する単位面積あたりの電流、すなわち電流密度は高く、カソード面４に遠い方のアノード面３の部分ほど流入する電流密度は徐々に低くなる。したがって、ハルセル試験法によると、電着時間を数分程度にして、広い範囲の電流密度の変化に対してアノード面３に析出した被膜の状態を観察することができる。このように、ハルセル試験は、電着塗料２として用いたポリイミド前駆体組成物の判定に有効である。例えば、被膜の平滑性、つきまわり不良、或いは焼け又は密着不良が観察できる。
【００４４】
一般にハルセル試験法において、電流分布は、次の式で求めることが可能である。
【００４５】
【数１】
2014031445.tif 000009
また、前述のハルセル試験では、電流密度をDr.R.O.Hull関係式およびドイツ規格（DIN50957）を参考に以下の式から算出される。
【００４６】
【数２】
2014031445.tif 000010
【００４７】
本発明のポリイミド被膜の製造方法は、前述の電着塗装によってポリイミド前駆体被膜を得た後、これをイミド化して製造する。イミド化工程は特に限定されず、ポリイミド前駆体からポリイミドを得るための公知のイミド化法、例えば、熱イミド化法、化学イミド化法を用いることができる。熱イミド化法では、ポリイミド前駆体被膜を、空気もしくは窒素中、常圧もしくは減圧下で、最高温度１５０℃〜５００℃、好ましくは２００℃〜４００℃、より好ましくは２００℃〜３５０℃で、特に好ましくは２００℃〜２５０℃で、０．１〜６０分間、好ましくは０．１〜２０分間、更に好ましくは０．５〜５分間、熱処理するとよい。本発明のポリイミド被膜の製造方法では、ポリイミド前駆体（ポリアミド酸）の被膜中に、塩基性化合物を含有するため、低温、短時間でイミド化が完了でき、また、従来のアミド系溶媒に比べ、低沸点の溶媒を用いることができるので、低温、短時間で溶媒を除去することができる。
【００４８】
本発明で用いる被塗工物は、特に限定されないが、例えば、ステンレス、銅、アルミニウム、鉄、亜鉛、その他各種合金などの金属のみからなるものや、樹脂やガラス、セラミックなどの表面に金属箔を貼り合せたり、蒸着、めっき及びその他導電処理を施すなどして表面を導電性にしたものが好ましい。また、被塗工物の形状は、板状、筒状、その他種々の立体構造をもったものなどとされ特に特定されない。また、被塗工物は、あらかじめ公知の洗浄をおこなうことが好ましい。
【００４９】
本発明のポリイミド被膜は、厚さ０．１〜１００μｍであり、特に限定されるわけではないが、耐熱性、耐薬品性に優れ、さらに、アミド系溶媒の残溶剤を実質的に含有しない。（ここでの実質的にアミド系溶剤を含有しないとは、アミド系溶剤の含有率が、好ましくは３質量％以下、より好ましくは１質量％以下、更に好ましくは、０．５質量％以下、特に好ましくは、０．１質量％以下である。）なお、ポリイミド被膜中の残溶剤は、ヘッドスペースＧＣ／ＭＳ法（加熱条件３５０℃）にて、好適に測定できる。
【００５０】
本発明のポリイミド被膜は、特に限定されないが、表面粗さＲａが、１０００ｎｍ以下が好ましく、５００ｎｍがより好ましく、１００ｎｍ以下が特に好ましく、また、特に限定されないが、表面粗さＳａが、１０００ｎｍ以下が好ましく、５００ｎｍ以下がより好ましく、２５０ｎｍが更に好ましく、１００ｎｍ以下が特に好ましい。
【００５１】
本発明のポリイミド被膜は、耐熱性、耐薬品性、表面平滑性（表面粗さが小さい）等の優れることから、電子回路基板の絶縁層、コンデンサ絶縁膜、ＭＥＭＳ用絶縁層、電線被覆材、燃料電池部材、金属の防錆膜、耐熱塗料、耐熱コーティング、研磨パットのコーティング、摺動部品のコーティングなどとして好適に用いることができる。
【実施例】
【００５２】
以下、本発明を実施例及び比較例により更に具体的に説明するが、本発明は、これら実施例に限定されるものではない。
【００５３】
以下の例で用いた測定方法を以下に示す。
＜固形分濃度＞
サンプル（その質量をｗ１とする）を、熱風乾燥機中１２０℃で１０分間、２５０℃で１０分間、次いで３５０℃で３０分間加熱処理して、加熱処理後の質量（その質量をｗ２とする）を測定する。固形分濃度［質量％］は、次式によって算出した。
【００５４】
【数３】
2014031445.tif 000011
【００５５】
＜対数粘度＞
ポリイミド前駆体溶液を、固形分濃度に基づいて濃度が０．５ｇ／ｄｌ（溶媒は水）になるように希釈した。この希釈液を、３０℃にて、キャノンフェンスケＮｏ．１００を用いて流下時間（Ｔ１）を測定した。対数粘度は、ブランクの水の流下時間（Ｔ０）を用いて、次式から算出した。
【００５６】
【数４】
2014031445.tif 000012
【００５７】
＜溶液粘度（回転粘度）＞
ポリイミド前駆体溶液、電着塗料（ポリイミド前駆体組成物）の溶液粘度は、東機産業株式会社製コーンプレートのＥ型粘度計を用いて、標準ローター、回転速度  １０ｒｐｍもしくは１ｒｐｍ（せん断速度  ３８．３／ｓもしくは３．８３／ｓ）、サンプル温度  ３０℃の条件で測定した。
【００５８】
＜電着塗料のｐＨ＞
堀場製作所製ｐＨメーター  コンパクトｐＨメータＢ−２１１を用いて、２５℃のｐＨを測定した。
【００５９】
＜電着塗料の保存安定性＞
ポリエチレン製容器に塗料  ５００ｍｌを入れ、２５℃で２４ｈｒ以上精置した。異常がない場合を○、析出、分離等が確認された場合を×と表２に記した。
【００６０】
＜電着塗装での光沢塗面の位置＞
実施例の条件でハルセル試験を実施した後、アノード面３に形成した被膜の状態を目視で観察した。表２には、良好な光沢塗面が形成したアノード面３上の位置を、カソード面４に近い端辺からの距離（ｃｍ）で記した。なお、この距離を用い、前述の式２及び式３より、良好な光沢塗面が形成可能な電流密度を求めることができる。
【００６１】
＜ポリイミド被膜の膜厚＞
ポリイミド被膜の膜厚は、マクロメーターを用い測定した。
【００６２】
＜ポリイミド被膜の表面粗さＳａ，表面粗さＲａ＞
菱化システム製三次元非接触表面形状計測システムＭＭ３０００を用い、ポリイミド被膜の表面粗さを以下の条件で測定した。特に記載ない条件は、マニュアル記載の条件で測定した。
対物レンズ：  １０倍
表面粗さ  Ｓａ：  測定範囲  ６２３，３８６ｎｍ  ×  ８１７，４９１ｎｍ
表面粗さ  Ｒａ：  測定範囲  ５００，０００ｎｍ
【００６３】
以下の例で使用した化合物の略号について説明する。
ｓ−ＢＰＤＡ：３，３’，４，４’−ビフェニルテトラカルボン酸二無水物
ＯＰＤＡ：４，４’−オキシジフタル酸二無水物
ＰＰＤ：ｐ−フェニレンジアミン
ＯＤＡ：４，４’−ジアミノジフェニルエーテル
１，２−ＤＭＺ：１，２−ジメチルイミダゾ−ル
ＴＥＡ：トリエチルアミン
ＤＡＢＣＯ：１，４-ジアザビシクロ[２．２．２]オクタン
ＰＧ：プロピレングリコール
ＤＭＡｃ：Ｎ，Ｎ−ジメチルアセトアミド
水：  特に記載のない限り、純水を使用した。
【００６４】
〔参考例１〕
攪拌機、窒素ガス導入・排出管を備えた内容積５００ｍＬのガラス製の反応容器に、溶媒として水を、目標濃度となる量（予めＰＰＤ及びｓ−ＢＰＤＡの投入量から所定の濃度となるよう計算された量。ここでは、９質量％の４５０ｇ）を加え、これにジアミンとしてＰＰＤを、０．１２４モル（１３．４４ｇ）と、１，２−ＤＭＺの０．３１モル（２９．８７ｇ  ジアミンに対して２．５倍モル）とを加え２５℃で１時間攪拌し、溶解させた。この溶液にまず、ｓ−ＢＰＤＡを、０．１１８モル（３４．７３ｇ  ジアミンに対して０．９５倍モル）を加え、２５℃で８時間撹拌した。さらに、目標の溶液粘度（ここでは、５Ｐａ・ｓ）、固形分濃度（ここでは、９質量％）となるように、ｓ−ＢＰＤＡを段階的に加え（実質的にジアミンと等モルとなる）、必要に応じ、溶媒で希釈した。さらに、２時間攪拌し、均一なポリイミド前駆体溶液を得た。得られたポリイミド前駆体溶液の特性を表１に示した。
【００６５】
〔参考例２〜８〕
表１に記載したジアミン成分、アミン類、溶媒を用いた以外は、参考例１と同様にして、ポリイミド前駆体溶液を得た。得られたポリイミド前駆体溶液の特性を表１に示した。なお、実施例５では、溶媒として、水／ＰＧ（質量比：７／３）で混合した溶媒を用いた。
【００６６】
〔実施例１〕
参考例１で得られたポリイミド前駆体溶液  １００ｇ質量部に対し、水  １００質量部を加え、十分に撹拌し、均一な溶液の電着塗料（ポリイミド前駆体組成物）を得た。この電着塗料の固形分濃度、ｐＨ、保存安定性、またアミド系溶剤の有無を表２に示した。
【００６７】
前述の図１に示すハルセル試験法を用いた電着塗装により、得られた電着塗料を用いたポリイミド被膜を製造した。
ハルセル試験法の条件は、以下の通りである。
アノード面：ＳＵＳ４３０（サイズ約１０３ｍｍ×６３．５ｍｍ  厚さ０．５ｍｍ）
カソード面：ＳＵＳ４３０（サイズ約６３．５ｍｍ×６３．５ｍｍ  厚さ０．５ｍｍ）
電着塗料の量：  ２６７ｍｌ
電着塗料の温度：  ３０℃
印加電圧／印加電流／印加時間：  ５Ｖ／０．１Ａ／１０分
電着塗装の結果を表１に示した。なお、被塗装物（アノード面３）、カソード電極（カソード面４）として、ＳＵＳ４３０板の表面を平滑に研磨し、付着物を除去した後、純水で洗浄した。  
【００６８】
得られたポリイミド前駆体の被膜は、純水で洗浄した後、熱風循環オーブンを用い、空気中１６０℃１０分、２５０℃１０分の加熱処理をおこない、ポリイミドの被膜を得た。（ＦＴ−ＩＲにて、イミド化が完了していることを確認した。）
ポリイミド塗膜の評価結果を表２に示した。
【００６９】
〔実施例２〜９〕
実施例１と同様にして、実施例２〜９では、表２記載の参考例２〜７のポリイミド前駆体溶液を用い、ポリイミド被膜を製造した。なお、実施例２〜９において、実施例１と異なる条件を用いた場合や、異なる結果を得たものについては、表２にそれを示した。
【００７０】
【表１】
2014031445.tif 000013
【００７１】
【表２】
2014031445.tif 000014
【００７２】
表２に示した結果から分かるとおり、本発明のポリイミド被膜の製造方法では、非常に平滑な塗膜が得られた。これは、均一な水溶液を電着塗料として用いているためと推察される。さらに、電着塗料に使用する溶媒として、アミド系溶媒を含まないことから、製造工程で発生する揮発成分として、環境負荷の大きいアミド系溶媒が低減可能である。
【符号の説明】
【００７３】
１  ハルセル
２  電着塗料（ポリイミド前駆体組成物）
３  アノード面
４  カソード面
【図１】
2014031445.tif 000020